(57)【特許請求の範囲】
【請求項１】
チアシードの粉砕物に水を含有させた、水分率が２５質量％以上である保水チアシード粉砕物を、ジエン系ゴム１００質量部に対し０．３〜２０質量部配合してなるゴム組成物。
【請求項２】
前記チアシードの粉砕物の乾燥状態での平均粒径が３０〜５００μｍである、請求項１に記載のゴム組成物。
【請求項３】
請求項１又は２に記載のゴム組成物により形成されたトレッドゴム部を備えたタイヤ。
【請求項４】
チアシードの粉砕物に水を付与して、水分率が２５質量％以上である保水チアシード粉砕物を作製し、
前記保水チアシード粉砕物をジエン系ゴム１００質量部に対して０．３〜２０質量部混合して、ゴム組成物を作製し、
得られたゴム組成物を用いて未加硫タイヤを作製し、
前記未加硫タイヤを加硫成型する、
タイヤの製造方法。
【請求項５】
前記保水チアシード粉砕物をジエン系ゴムと１２０℃以下で混合し、前記未加硫タイヤを１４０℃以上で加硫成型する、請求項４に記載のタイヤの製造方法。
【発明の詳細な説明】
【技術分野】
【０００１】
本発明は、タイヤに用いるのに好適なゴム組成物、及び、それを用いたタイヤ、及びタイヤの製造方法に関するものである。
【背景技術】
【０００２】
スタッドレスタイヤやスノータイヤ等の冬用タイヤ（ウインタータイヤ）のトレッドゴムにおいて、氷雪路面での走行性能（以下、単に氷上性能という。）を高める手法として、トレッドゴムを発泡ゴムで形成する手法や、トレッドゴムに植物性粒状体などの引っ掻き効果のある硬質粒子を配合する手法、トレッドゴムに植物の多孔質性炭化物の粉砕物などの水膜除去効果を有する多孔質粒子を配合する手法などが知られている。
【０００３】
例えば、特許文献１には、発泡ゴムを形成するための一手法として、コラーゲン粉末に水を含有させたゲル状物質をゴム組成物に配合することが開示されている。このゴム組成物では、ゲル状物質からの水分の蒸発により発泡状態とすることができる。
【０００４】
一方、特許文献２には、ジエン系ゴムに、バジルシードやチアシードなどの保水性植物種子又はその粉砕物を配合することが開示されている。これらの保水性種子を配合することにより、タイヤ使用時に、種子の吸水によって蓄えられた水が路面との接触により凍結し、路面と一体化し、その際のせん断力によって氷上摩擦力が向上することが記載されている。このように特許文献２にはチアシードの粉砕物を配合することは開示されているものの、タイヤ使用時の吸水による効果を狙ったものであり、チアシードに水を含有させた状態で配合することは開示されていない。
【０００５】
なお、特許文献３には、経時的なゴム硬度の上昇を抑え、長期にわたる氷上性能の向上を目的として、炭素数１８以上の不飽和脂肪酸を含む植物油脂を、ジエン系ゴムに配合することが開示されている。この文献では、上記不飽和脂肪酸を配合することにより、硬度を下げて氷上性能を向上させることが開示されているが、種子の粉砕物を用いる点は開示されていない。
【先行技術文献】
【特許文献】
【０００６】
【特許文献１】特開２０１５−０２８１１０号公報
【特許文献２】特開２００８−２６６４９８号公報
【特許文献３】特開２００３−２１３０３９号公報
【発明の概要】
【発明が解決しようとする課題】
【０００７】
上記のように、氷上性能を向上するための種々の技術が提案されているが、必ずしも十分な効果は得られておらず、更なる氷上性能の改良が求められている。
【０００８】
本発明は、以上の点に鑑みてなされたものであり、氷上性能を向上することができる、ゴム組成物、タイヤ及びその製造方法を提供することを目的とする。
【課題を解決するための手段】
【０００９】
本発明に係るゴム組成物は、チアシードの粉砕物に水を含有させた、水分率が２５質量％以上である保水チアシード粉砕物を、ジエン系ゴム１００質量部に対し０．３〜２０質量部配合してなるものである。
【００１０】
本発明に係るタイヤは、前記ゴム組成物により形成されたトレッドゴム部を備えたものである。
【００１１】
本発明に係るタイヤの製造方法は、チアシードの粉砕物に水を付与して水分率が２５質量％以上である保水チアシード粉砕物を作製し、前記保水チアシード粉砕物をジエン系ゴム１００質量部に対して０．３〜２０質量部混合してゴム組成物を作製し、得られたゴム組成物を用いて未加硫タイヤを作製し、前記未加硫タイヤを加硫成型するものである。
【発明の効果】
【００１２】
本発明によれば、チアシードの粉砕物に水を含有させた保水チアシード粉砕物をゴム組成物に配合することにより、タイヤの氷上性能を向上することができる。
【発明を実施するための形態】
【００１３】
以下、本発明の実施に関連する事項について詳細に説明する。
【００１４】
本実施形態に係るゴム組成物は、ゴム成分としてのジエン系ゴムに対して、チアシードの粉砕物に水を含有させた保水チアシード粉砕物を配合してなるものである。
【００１５】
ゴム成分として用いられる上記ジエン系ゴムとしては、例えば、天然ゴム（ＮＲ）、ポリイソプレンゴム（ＩＲ）、ポリブタジエンゴム（ＢＲ）、スチレンブタジエンゴム（ＳＢＲ）、スチレン−イソプレン共重合体ゴム、ブタジエン−イソプレン共重合体ゴム、スチレン−イソプレン−ブタジエン共重合体ゴムなどの各種ジエン系ゴムが挙げられる。これらジエン系ゴムは、いずれか１種単独で、又は２種以上ブレンドして用いることができる。
【００１６】
上記ジエン系ゴムとして、好ましくは、天然ゴムと他のジエン系ゴムとのブレンドを用いることであり、特に好ましくは、天然ゴム（ＮＲ）とポリブタジエンゴム（ＢＲ）とのブレンドゴムを用いることである。両者の比率は、特に限定しないが、ゴム組成物の低温特性と加工性及び耐引き裂き抵抗性とのバランスを考慮して、ＮＲ／ＢＲの比率が質量比で３０／７０〜８０／２０でもよく、４０／６０〜７０／３０でもよい。
【００１７】
上記保水チアシード粉砕物は、チアシードの粉砕物に水を含有させたものである。チアシードは、中南米を原産地とするシソ科サルビア属に属するチア（chia）の種子（chia seed）である。チアシードには保水効果があり、水を含有することで、種子の周りに水を含んだゲル状物質を形成する。すなわち、種子の周りがゼリー状の物質で覆われた状態となる。このゲル状物質は、チアシードに含まれる植物繊維であるグルコマンナンによるものであり、水を吸収して膨潤する。
【００１８】
また、チアシードには、融点の低い不飽和脂肪酸（ω−３脂肪酸）が多く含まれている。ω−３脂肪酸としては、例えば、α-リノレン酸、ステアリドン酸、エイコサトリエン酸、エイコサテトラエン酸、エイコサペンタエン酸、ドコサペンタエン酸、ドコサヘキサエン酸などが挙げられる。チアシードには、ω−３脂肪酸が１０質量％以上、通常は約１８質量％含まれている（チアシードの乾燥状態での質量比率）。
【００１９】
本実施形態では、かかるチアシードの粉砕物に水を含有させたものを用いる。チアシードの粉砕物に水を付与することにより、チアシード自体を吸水させた場合と同様のゲル状物質が形成されるので、保水チアシード粉砕物は、粉砕された粒子の周りにゲル状物質が形成されたものとなる。このゲル状物質中にはω−３脂肪酸が含まれており、保水チアシード粉砕物をジエン系ゴムとともに混合すると、混合時の剪断力によりゲル状物質が破砕されてゴム組成物中に分散するので、ω−３脂肪酸をゴム組成物中に分散させることができると考えられる。これにより、融点の低いω−３脂肪酸がゴム組成物中に分散されるので、低温時のゴム硬度の上昇を抑えて、低温性能を向上することができ、氷上性能の向上に寄与すると考えられる。また、ゲル状物質に含まれる水分により水蒸気発泡することができ、加硫成型により発泡ゴムが得られるので、この点からも氷上性能を向上できると考えられる。また、混合によりゲル状物質が破砕し分散されることによって、水分もゴム組成物中に分散されるので、より均等な発泡が可能になると考えられる。また、ゴム組成物中に分散したチアシードの粉砕物による引っ掻き効果も付与されるので、この点からも氷上性能の向上効果を高めることができると考えられる。
【００２０】
チアシードの粉砕物は、チアシードを、公知の粉砕機（例えば、ハンマーミル、ボールミルなど）を用いて粉末状に粉砕することにより得ることができる。粉砕後に篩で粒径を揃えてもよい。チアシードの粉砕物の粒径は、特に限定されないが、例えば、乾燥状態（即ち、水を付与する吸水前の状態）での平均粒径が３０〜５００μｍでもよく、５０〜３００μｍでもよい。平均粒径が３０μｍ以上であることにより、低温性能や氷上性能の向上効果を高めることができ、また、５００μｍ以下であることにより、耐摩耗性の悪化を抑えることができる。ここで、チアシードの平均粒径は、９０％体積粒径（Ｄ９０）である。本明細書においてＤ９０は、レーザ回折・散乱法により測定される粒度分布（体積基準）における積算値９０％での粒径を意味し、下記実施例では、光源として赤色半導体レーザ（波長６８０ｎｍ）を用いた島津製作所製のレーザ回折式粒度分布測定装置「ＳＡＬＤ−２２００」により測定した。
【００２１】
かかるチオシードの粉砕物に水を付与することにより、保水チアシード粉砕物が得られる。本実施形態では、保水チアシード粉砕物として、水分率が２５質量％以上であるものが用いられる。水分率が２５質量％以上であることにより、低温性能や氷上性能の向上効果を高めることができ、また耐摩耗性の悪化を抑えることができる。水分率は、２５〜８０質量％であることが好ましく、より好ましくは３０〜７０質量％であり、４０〜７０質量％でもよい。ここで、保水チアシード粉砕物の水分率は、水分を含む保水チアシード粉砕物全体の質量に対する当該水分の質量の比率であり、ＪＩＳ  Ｋ０１１３に準拠したカールフィッシャー法により測定され、下記実施例では、（株）三菱化学アナリテック製「ＣＡ−２００」を使用して測定した。
【００２２】
ゴム組成物に配合する保水チアシード粉砕物の量は、上記ジエン系ゴム１００質量部に対して、０．３〜２０質量部であることが好ましい。この配合量が０．３質量部以上であることにより、低温性能や氷上性能を向上することができる。また、２０質量部以下であることにより、耐摩耗性の悪化を抑えることができる。保水チアシード粉砕物の配合量は、より好ましくは１〜２０質量部であり、更に好ましくは３〜１５質量部である。
【００２３】
本実施形態に係るゴム組成物は、保水チアシード粉砕物とともに、植物性粒状体、及び／又は、植物の多孔質性炭化物の粉砕物を含有してもよい。これらの防滑材を併用することにより、氷上性能を更に向上することができる。
【００２４】
上記植物性粒状体としては、種子の殻、果実の核、穀物及びその芯材からなる群から選択された少なくとも１種を粉砕してなる粉砕物が挙げられる。例えば、胡桃（クルミ）、杏（あんず）、椿、桃、梅、銀杏などの種子の殻や果実の核、米、麦、とうもろこしなどの穀物、あるいは、トウモロコシの穂芯などの穀物芯材を、公知の方法で粉砕してなる粉砕物が挙げられる。これらは氷よりも硬いので、氷上路面に対して引っ掻き効果を発揮することができる。植物性粒状体の平均粒径は、特に限定されず、例えば、Ｄ９０が１００〜６００μｍでもよく、１５０〜５００μｍでもよく、２００〜４００μｍでもよい。
【００２５】
上記多孔質性炭化物の粉砕物は、木、竹などの植物を材料として炭化して得られる炭素を主成分とする多孔質性炭化物質を粉砕してなるものである。かかる多孔質粒子は、氷上路面に存在する水膜の除去効果により、氷上性能の改善に寄与する。多孔質性炭化物の粉砕物の一例として、竹炭の粉砕物（竹炭粉砕物）を用いてもよい。竹炭の原料となる竹材としては竹だけでなく笹も含まれ、窯を用いて竹材を蒸し焼きにして炭化して得られた竹炭を、公知の粉砕機を用いて粉末状に粉砕することにより、竹炭粉砕物が得られる。多孔質性炭化物の粉砕物の粒径は、特に限定されず、例えば、Ｄ９０が１０〜５００μｍでもよく、５０〜３００μｍでもよい。
【００２６】
これらの植物性粒状体や多孔質性炭化物の粉砕物を用いる場合、その配合量は、特に限定されず、例えば、ジエン系ゴム１００質量部に対して、それぞれ、０．５〜１０質量部としてもよく、１〜５質量部としてもよい。
【００２７】
本実施形態に係るゴム組成物には、上記した各成分に加え、通常のゴム工業で使用されているカーボンブラックやシリカなどの補強性充填剤、プロセスオイル、亜鉛華、ステアリン酸、ワックス、軟化剤、可塑剤、老化防止剤、加硫剤、加硫促進剤などの配合薬品類を適宜配合することができる。
【００２８】
補強性充填剤としては、カーボンブラック単独、又はカーボンブラックとシリカの併用が好ましい。補強性充填剤の配合量は、特に限定されず、ジエン系ゴム１００質量部に対して、１０〜１５０質量部でもよく、２０〜１００質量部でもよく、３０〜８０質量部でもよい。一実施形態として、カーボンブラックの配合量は、ジエン系ゴム１００質量部に対して、１０〜８０質量部でもよく、１５〜５０質量部でもよい。また、シリカの配合量は、ジエン系ゴム１００質量部に対して、１０〜８０質量部でもよく、１５〜５０質量部でもよい。なお、シリカを配合する場合、スルフィドシラン、メルカプトシランなどのシランカップリング剤を併用することが好ましく、その配合量はシリカ配合量に対して２〜２０質量％であることが好ましい。
【００２９】
上記加硫剤としては、粉末硫黄、沈降硫黄、コロイド硫黄、不溶性硫黄、高分散性硫黄などの硫黄が挙げられ、特に限定するものではないが、その配合量はジエン系ゴム１００質量部に対して０．１〜１０質量部であることが好ましく、より好ましくは０．５〜５質量部である。また、加硫促進剤の配合量としては、ジエン系ゴム１００質量部に対して０．１〜７質量部であることが好ましく、より好ましくは０．５〜５質量部である。
【００３０】
本実施形態に係るタイヤの製造方法は、（１）チアシードの粉砕物に水を付与して、水分率が２５質量％以上である保水チアシード粉砕物を作製する工程と、（２）前記保水チアシード粉砕物をジエン系ゴム１００質量部に対して０．３〜２０質量部混合（即ち、混練）して、ゴム組成物を作製する工程と、（３）得られたゴム組成物を用いて未加硫タイヤを作製する工程と、（４）前記未加硫タイヤを加硫成型する工程とを含む。
【００３１】
保水チアシード粉砕物の作製は、上記の通りであり、チアシードを、公知の粉砕機を用いて粉末状に粉砕し、これに水を加えて放置することにより、保水チアシード粉砕物が得られる。
【００３２】
ゴム組成物の作製は、通常に用いられるバンバリーミキサーやニーダー、ロール等の混練機を用いて行うことができる。
【００３３】
好ましい一実施形態に係るゴム組成物の作製工程は、保水チアシード粉砕物をジエン系ゴムと１２０℃以下で混合することである。詳細には、例えば、ジエン系ゴムに補強性充填剤を添加し混合するノンプロ練り工程と、ノンプロ練り工程で得られたノンプロゴム混合物に、加硫剤とともに上記保水チアシード粉砕物を添加し混合するプロ練り工程を含み、プロ練り工程での混合温度を１２０℃以下に設定する。補強性充填剤を均一に分散させるために一般に高温になるまで混合するノンプロ練り工程ではなく、加硫剤の反応を抑えるためにより低温で行うプロ練り工程において上記保水チアシード粉砕物を添加し、かつ、その混合温度を１２０℃以下に設定することにより、保水チアシード粉砕物の水分が加硫成型工程よりも前に気化して外部に放出されることを抑えることができ、加硫成型工程での発泡効果を高めることができる。
【００３４】
ノンプロ練り工程は、加硫剤などの一部の成分を添加していない状態での練り工程であり、ジエン系ゴムに、補強性充填剤やオイル、他の防滑材などの、加硫剤及び加硫促進剤を除く成分を添加して混合する。ノンプロ練り工程は、バンバリーミキサー等の密閉式混練機を用いて行うことができ、混練機に上記各成分を投入して、機械的な剪断力を加えた乾式混合である混練りを行う。混合すると、剪断による発熱で温度が上昇するので、所定の排出温度にて混合物（ノンプロゴム混合物）を混練機から排出する。ノンプロ練り工程における混合温度（例えば、混練機からの排出温度）は、特に限定されず、例えば１３０〜１８０℃でもよく、１４０〜１８０℃でもよい。混練機から排出されたノンプロゴム混合物は、通常、常温下に放置することで冷却される。なお、ノンプロ練り工程は、単一の混合工程としてもよく、混合と排出を繰り返す複数の混合工程に分けて実施してもよい。
【００３５】
プロ練り工程は、例えば、オープンロールやバンバリーミキサー等の混練機を用いて行うことができ、混練機に、ノンプロゴム混合物とともに、保水チアシード粉砕物、加硫剤及び加硫促進剤を投入して、混合を行い、所定の排出温度で混合物を混練機から排出する。プロ練り工程における混合温度（例えば、混練機からの排出温度）は、上記のように１２０℃以下であることが好ましく、より好ましくは７０〜１１０℃であり、更に好ましくは８０〜１００℃である。
【００３６】
未加硫タイヤの作製は、常法に従い、押出加工等を利用して行うことができる。好ましい一実施形態として、押出機を用いて上記未加硫のゴム組成物を１２０℃以下の温度で押し出し、押し出された未加硫ゴムを用いて未加硫タイヤを作製してもよい。押し出し時の温度を１２０℃以下に設定することにより、保水チアシード粉砕物の水分が加硫成型工程よりも前に気化して外部に放出されることを抑えることができ、加硫成型工程での発泡効果を高めることができる。
【００３７】
押出機により所定形状に押し出す未加硫ゴムとしては、トレッドゴム部材であることが好ましい。かかる未加硫のトレッドゴム部材を用いて、未加硫のサイドウォールゴム部材などの他の部材と組み合わせることにより、未加硫タイヤ（グリーンタイヤ）を作製する方法としては、従来公知の方法を適用することができる。
【００３８】
加硫成型は、常法に従い成形用金型を用いて行うことができる。好ましい一実施形態として、未加硫タイヤを１４０℃以上で加硫成型する。これにより、加硫成型工程での発泡効果を高めることができる。加硫温度は、より好ましくは１５０〜１８０℃である。
【００３９】
本実施形態に係るタイヤは、上記のゴム組成物により形成されたトレッドゴム部を備えたものである。タイヤとしては、例えば乗用車用、トラックやバスの重荷重用など各種用途の空気入りタイヤが挙げられる。好ましくは、スタッドレスタイヤやスノータイヤなどのウインタータイヤである。また、トレッドゴム部は、タイヤの接地面を構成するゴム部分である。タイヤのトレッドゴム部には、キャップゴムとベースゴムとの２層構造からなるものと、両者が一体の単層構造のものがあるが、接地面を構成するゴムに用いられるので、単層構造であれば当該トレッドゴム部が上記ゴム組成物で形成されればよく、２層構造であればキャップゴムが上記ゴム組成物で形成されればよい。
【００４０】
好ましい一実施形態において、トレッドゴム部は、上記ゴム組成物により形成された発泡ゴムからなることである。発泡ゴムの発泡率は、特に限定されず、例えば、３〜７０％でもよく、１０〜６５％でもよく、１５〜６０％でもよい。ここで、発泡率は、加硫ゴムの断面について、顕微鏡観察により画像を得て、この画像を用いて計算した、単位面積当たりの発泡率である。
【実施例】
【００４１】
以下、本発明の実施例を示すが、本発明はこれらの実施例に限定されるものではない。
【００４２】
バンバリーミキサーを使用し、下記表１に示す配合（質量部）に従い、まず、ノンプロ練り工程で、ジエン系ゴムに同表記載の各成分を添加混合し（排出温度＝１６０℃）、次いで、得られた混合物に、プロ練り工程で同表記載の各成分を添加混合して（排出温度＝１００℃）、ゴム組成物を調製した。表１中の各成分の詳細は以下の通りである。
【００４３】
・ＮＲ：天然ゴム、ＲＳＳ＃３
・ＢＲ：ＪＳＲ（株）製「ＢＲ０１」
・カーボンブラック：東海カーボン（株）製「シーストＫＨ（Ｎ３３９）」
・シリカ：東ソー・シリカ（株）製「ニップシールＡＱ」
・シランカップリング剤：エボニック社製「Ｓｉ７５」
・パラフィンオイル：ＪＸ日鉱日石サンエナジー（株）製「ＪＯＭＯプロセスＰ２００」
・ステアリン酸：花王（株）製「ルナックＳ−２０」
・亜鉛華：三井金属鉱業（株）製「亜鉛華１種」
・老化防止剤：住友化学（株）製「アンチゲン６Ｃ」
・ワックス：日本精鑞（株）製「ＯＺＯＡＣＥ０３５５」
・竹炭粉砕物：孟宗竹の竹炭（宮崎土晃株式会社製「１号炭」）をハンマーミルで粉砕し、得られた粉砕物を篩により分級した竹炭粉砕物（Ｄ９０＝１００μｍ）
・植物性粒状体：クルミ殻粉砕物（（株）日本ウォルナット製「ソフトグリット＃４６」）に対し、特開平１０−７８４１号公報の段落００１５に記載に方法に準じてＲＦＬ処理液（レゾルシン・ホルマリン樹脂初期縮合物とラテックスの混合物を主成分とするもの）で表面処理を施したもの（処理後の植物性粒状体のＤ９０＝３００μｍ）
・加硫促進剤：住友化学（株）製「ソクシノールＣＺ」
・硫黄：鶴見化学工業（株）製「粉末硫黄」
【００４４】
・チアシード粉砕物：アルプロン製薬（株）製「チアシード」（原産国：アルゼンチン、ペルー。ω−３脂肪酸含有率：１７．８質量％）を、ハンマーミルで粉砕し、その後篩で粒径を揃えたもの（Ｄ９０：１００μｍ、水分率：５．８質量％）。
【００４５】
・保水チアシード粉砕物１：アルプロン製薬（株）製「チアシード」を、ハンマーミルで粉砕し、その後篩で粒径を揃えたもの（Ｄ９０：１００μｍ）に、その質量の３倍の量の水を加えて、１時間放置したもの（水分率：６３質量％）。
【００４６】
・保水チアシード粉砕物２：アルプロン製薬（株）製「チアシード」を、ハンマーミルで粉砕し、その後篩で粒径を揃えたもの（Ｄ９０：１００μｍ）に、その質量の１．５倍の量の水を加えて、１時間放置したもの（水分率：３０質量％）。
【００４７】
・保水チアシード粉砕物３：アルプロン製薬（株）製「チアシード」を、ハンマーミルで粉砕し、その後篩で粒径を揃えたもの（Ｄ９０：１００μｍ）に、その質量の５倍の量の水を加えて、１時間放置したもの（水分率：８０質量％）。
【００４８】
・保水チアシード粉砕物４：アルプロン製薬（株）製「チアシード」を、ハンマーミルで粉砕し、その後篩で粒径を揃えたもの（Ｄ９０：５０μｍ）に、その質量の３倍の量の水を加えて、１時間放置したもの（水分率：６３質量％）。
【００４９】
・保水チアシード粉砕物５：アルプロン製薬（株）製「チアシード」を、ハンマーミルで粉砕し、その後篩で粒径を揃えたもの（Ｄ９０：３００μｍ）に、その質量の３倍の量の水を加えて、１時間放置したもの（水分率：６３質量％）。
【００５０】
・ω−３脂肪酸：α−リノレン酸、ナカライテスク（株）製「リノレン酸」。
【００５１】
得られたゴム組成物を、押出機を用いて所定のトレッドゴム形状に押出成型した（押出機内部の設定温度は１００℃以下）。押し出された未加硫のトレッドゴム部材を用いて、常法に従い未加硫タイヤを作製し、該未加硫タイヤを金型にセットして、１６０℃×２０分間で加硫成型することにより、乗用車用スタッドレスタイヤ（タイヤサイズ：１８５／６５Ｒ１４）を作製した。
【００５２】
実施例及び比較例の各ゴム組成物について、押出成型後の未加硫トレッドゴム部材から所定形状の加硫ゴムサンプルを作製し、発泡率と硬度を測定し、低温性能を評価した。また、各空気入りタイヤについて、氷上性能（氷上制動性能）及び耐摩耗性を評価した（使用リム：１４×５．５ＪＪ）。各測定・評価方法は以下の通りである。
【００５３】
・発泡ゴムの発泡率：１６０℃×２０分で加硫した加硫ゴムサンプル断面を、カラーレーザー顕微鏡（（株）キーエンス製「ＶＫ−８５１０」)で観察し、単位面積当たりの発泡率を計算した。
【００５４】
・硬度：ＪＩＳ  Ｋ６２５３に準拠したデュロメータ  タイプＡにより、１６０℃×２０分で加硫した加硫ゴムサンプル（厚みが１２ｍｍ以上のもの）について、２３℃及び−５℃雰囲気下での硬度を測定した。
【００５５】
・低温性能：低温と高温の硬度差、即ち、（−５℃での硬度）−（２３℃での硬度）を算出した。この硬度差が小さいほど、低温時の硬度上昇が小さく、低温性能に優れる。
【００５６】
・氷上性能：試験タイヤ４本を２０００ｃｃの４ＷＤ車に装着し、氷盤路（気温−３±３℃）上で４０ｋｍ／ｈ走行からＡＢＳ作動させて制動距離を測定し（ｎ＝１０の平均値）、制動距離の逆数について比較例１の値を１００とした指数で表示した。指数が大きいほど制動距離が短く、氷上路面での制動性能に優れることを示す。
【００５７】
・耐摩耗性：試験タイヤ４本を２０００ｃｃの４ＷＤ車に装着し、一般乾燥路面において２５００ｋｍ毎に左右ローテーションさせながら１００００ｋｍ走行させて、走行後の４本のトレッド残溝深さの平均値を、比較例１を１００とする指数表示で示した。数値の大きいものほど耐摩耗性が良好である。コントロールである比較例１に対して−２％までは許容範囲である。
【００５８】
結果は表１に示す通りである。コントロールである比較例１に対し、所定の水分率を持つ保水チアシード粉砕物を配合した実施例１〜６であると、低温時の硬度上昇が抑えられ、低温性能に優れるとともに、耐摩耗性の悪化を抑えながら、氷上性能に顕著な改善効果がみられた。
【００５９】
これに対し、水を含有させていないチアシード粉砕物を配合した比較例２では、低温時の硬度上昇が大きく、低温性能に劣っており、また、発泡効果も得られなかったため、氷上性能の向上効果が不十分であった。また、耐摩耗性の悪化もみられた。一方、チアシードの代わりに、液体のω−３脂肪酸を配合した比較例３では、低温時の硬度上昇が抑えられ、低温性能には優れていたものの、発泡効果はなく、氷上性能の向上効果が不十分であった。
【００６０】
【表１】
0006663207.tif 000002